(57)【要約】【課題】１回のコーティング方式によって耐摩耗性と耐汚染性を同時に付与することができ、フィルムのラビング時にも耐摩耗性と耐汚染性の特性を持続させることができ、ホコリ除去性および帯電防止特性に優れたコーティング組成物およびコーティングフィルムを提供すること。【解決手段】本発明は、ａ）ＵＶ硬化型官能基含有バインダー樹脂；ｂ）フッ素系ＵＶ硬化型官能基含有化合物；ｃ）光開始剤；ｄ）ナノ微粒子；およびｅ）導電性無機粒子を含むことを特徴とするコーティング組成物を提供する。【選択図】なし【特許請求の範囲】
【請求項１】
ａ）ＵＶ硬化型官能基含有バインダー樹脂；
ｂ）フッ素系ＵＶ硬化型官能基含有化合物；
ｃ）光開始剤；
ｄ）ナノ微粒子；および
ｅ）導電性無機粒子を含むことを特徴とするコーティング組成物。
【請求項２】
前記ａ）ＵＶ硬化型官能基含有バインダー樹脂１００重量部を基準に、前記ｅ）導電性無機粒子の含量は０．５超過〜５０以下重量部であることを特徴とする、請求項１に記載のコーティング組成物。
【請求項３】
前記ａ）ＵＶ硬化型官能基含有バインダー樹脂１００重量部を基準に、前記ｂ）フッ素系ＵＶ硬化型官能基含有化合物の含量は０．５〜２０重量部であり、前記ｃ）光開始剤の含量は１〜２０重量部であり、前記ｄ）ナノ微粒子の含量は０．５〜５０重量部であり、前記ｅ）導電性無機粒子の含量は０．５超過〜５０以下重量部であることを特徴とする、請求項１に記載のコーティング組成物。
【請求項４】
前記ａ）ＵＶ硬化型官能基含有バインダー樹脂は、アクリレート類、メタクリレート類またはビニル類の多官能性または単官能性のモノマーまたはオリゴマーを含むことを特徴とする、請求項１に記載のコーティング組成物。
【請求項５】
前記ｂ）フッ素系ＵＶ硬化型官能基含有化合物は、ペルフルオロ基が含まれたアクリレート、メタクリレートおよびビニル類のうちから選択された化合物を含むことを特徴とする、請求項１に記載のコーティング組成物。
【請求項６】
前記ｂ）フッ素系ＵＶ硬化型官能基含有化合物は、下記化学式１〜９で示される化合物のうちから選択された化合物を含む、請求項１に記載のコーティング組成物：
【化１】
2014145089.tif 000008
【化２】
2014145089.tif 000009
【化３】
2014145089.tif 000010
【化４】
2014145089.tif 000011
前記化学式１〜９において、ＸおよびＹは各々独立にＦまたはＣＦ３であり、ＺはＨまたはＣＨ３であり、ａ、ｊおよびｍは各々１〜１６の整数であり、ｃ、ｋおよびｎは各々０〜５の整数であり、ｂ、ｄ、ｅ、ｆおよびｇは各々０〜２００の整数であり、ｈおよびｉは各々０〜１６の整数であり、ＰＦＰＥは下記の構造を有する。
【化５】
2014145089.tif 000012
【請求項７】
前記ｄ）ナノ微粒子の粒径は０．５〜５０ｎｍであることを特徴とする、請求項１に記載のコーティング組成物。
【請求項８】
前記ｄ）ナノ微粒子は、シリカ、アルミナ、チタニア、ジルコニアおよびフッ化マグネシウムのうちから選択されることを特徴とする、請求項１に記載のコーティング組成物。
【請求項９】
前記ｄ）ナノ微粒子は、シランカップリング剤、エポキシ化合物、水酸基含有化合物およびイソシアネート化合物のうちから選択された物質で表面処理されることを特徴とする、請求項１に記載のコーティング組成物。
【請求項１０】
前記ｅ）導電性無機粒子の粒径は０．５〜１００ｎｍであることを特徴とする、請求項１に記載のコーティング組成物。
【請求項１１】
前記ｅ）導電性無機粒子は、スズがドーピングされた酸化インジウム（Ｔｉｎ−ｄｏｐｅｄ ｉｎｄｉｕｍ ｏｘｉｄｅ、ＩＴＯ）、アンチモンがドーピングされた酸化スズ（Ａｎｔｉｍｏｎｙ−ｄｏｐｅｄ ｔｉｎ ｏｘｉｄｅ、ＡＴＯ）、アンチモンがドーピングされた酸化亜鉛（Ａｎｔｉｍｏｎｙ−ｄｏｐｅｄ ｚｉｎｃ ｏｘｉｄｅ、ＡＺＯ）、酸化スズ（Ｔｉｎ Ｏｘｉｄｅ、ＳｎＯ２）および酸化亜鉛（ｚｉｎｃ ｏｘｉｄｅ、ＺｎＯ２）のうちから選択された物質からなることを特徴とする、請求項１に記載のコーティング組成物。
【請求項１２】
前記ｅ）導電性無機粒子は、シランカップリング剤、エポキシ化合物、水酸基含有化合物およびイソシアネート化合物のうちから選択された物質で表面処理されることを特徴とする、請求項１に記載のコーティング組成物。
【請求項１３】
前記ａ）ＵＶ硬化型官能基含有バインダー樹脂１００重量部を基準に、１０〜１０００重量部の溶剤をさらに含むことを特徴とする、請求項３に記載のコーティング組成物。
【請求項１４】
請求項１〜１３のうちのいずれか１項によるコーティング組成物を用いて形成し、ａ）ＵＶ硬化型官能基含有バインダー樹脂；ｂ）フッ素系ＵＶ硬化型官能基含有化合物；ｃ）光開始剤；ｄ）ナノ微粒子；およびｅ）導電性無機粒子を含むことを特徴とするコーティングフィルム。
【請求項１５】
厚さが０．５〜３００μｍであることを特徴とする、請求項１４に記載のコーティングフィルム。
【請求項１６】
少なくとも一面に基材が備えられることを特徴とする、請求項１４に記載のコーティングフィルム。
【請求項１７】
前記基材は、ポリエステル、トリアセチルセルロース、オレフィン共重合体およびポリメチルメタクリレートのうちから選択された物質からなることを特徴とする、請求項１６に記載のコーティングフィルム。
【請求項１８】
請求項１〜１３のうちのいずれか１項によるコーティング組成物を基材上にコーティングするステップ；および
コーティングされたコーティング組成物を乾燥および光硬化するステップを含むことを特徴とするコーティングフィルムの製造方法。
【請求項１９】
前記基材は、ポリエステル、トリアセチルセルロース、オレフィン共重合体およびポリメチルメタクリレートのうちから選択された物質からなることを特徴とする、請求項１８に記載のコーティングフィルムの製造方法。
【請求項２０】
前記コーティング組成物のコーティング厚さは０．５〜３００μｍであることを特徴とする、請求項１８に記載のコーティングフィルムの製造方法。
【請求項２１】
前記光硬化ステップにおいては、紫外線照射量０．０５〜２Ｊ／ｃｍ２を利用して行うことを特徴とする、請求項１８に記載のコーティングフィルムの製造方法。
【請求項２２】
請求項１４によるコーティングフィルムを含むことを特徴とするディスプレイ装置。
【請求項２３】
前記ディスプレイ装置は、液晶ディスプレイ（ＬＣＤ）、有機発光ディスプレイ（ＯＬＥＤ）、およびプラズマディスプレイパネル（ＰＤＰ）のうちのいずれか１つを含むことを特徴とする、請求項２２に記載のディスプレイ装置。
【発明の詳細な説明】
【技術分野】
【０００１】
本発明は、ＴＶ、コンピュータ用モニター、ノートパソコン、携帯電話などのディスプレイに適用することができるコーティング組成物およびコーティングフィルムに関する。具体的には、耐摩耗性に優れ、指紋や落書きなどのオイル成分の汚染除去が容易であることによって指紋除去性および耐落書き性のような耐汚染性に優れるだけでなく、特にホコリ除去性に優れたコーティング組成物およびコーティングフィルムに関する。
【０００２】
本出願は２００９年２月２７日に韓国特許庁に提出された韓国特許出願第１０−２００９−００１７２２９号および韓国特許出願第１０−２０１０−００１７４３２号の出願日の利益を主張し、その内容の全ては本明細書に含まれる。
【背景技術】
【０００３】
各種ディスプレイの場合、指紋によって、イメージがわい曲されやすく、外観の品質が落ちるという問題がある。これを解決するために、フッ素含有表面処理剤を用いて、耐汚染機能に優れたコーティング組成物およびコーティングフィルムを作ることができる。しかし、フッ素含有表面処理剤の場合、摩耗あるいは摩擦時に静電気が発生しやすいのでホコリ除去性や耐摩耗性が低下する特性がある。
【０００４】
従来のハードコーティング膜に導電性を付与する表面処理の実現方法は次のように提案されている。
【０００５】
第１の方法として、基材に導電性無機粒子を塗布した帯電防止層とハードコーティング層を順にコーティングする方法がある。この時、塗布する帯電防止層の厚さは０．１〜１．０μｍであり、ハードコーティング層の厚さは１〜数十μｍに達する。ハードコーティング層は耐スクラッチ性を必要とし、帯電防止層によって光透過性が低下する現象があってはならない。しかし、前記の２層積層方式は、帯電防止および耐スクラッチ性と光透過性を全て満足させるのが容易ではない。
【０００６】
第２の方法として、ハードコーティング層に帯電防止特性を同時に付与する方法がある。導電性無機粒子をアクリレートまたはシリコーン樹脂が含まれたハードコーティング液に分散させ、これを１回の塗布方式によって耐スクラッチ性と帯電防止特性を同時に付与する。この時に用いられる導電性無機粒子の場合、光透過性の低下およびヘイズ（ｈａｚｅ）の上昇を抑制するためにその粒径を１００ｎｍ以下に制限しなければならない。また、導電性無機粒子と樹脂の重量比を適正に選択しなければならない。導電性無機粒子の重量比が高い場合にはヘイズ（ｈａｚｅ）の上昇や耐スクラッチ性の低下が発生し、重量比が低い場合には帯電防止特性を実現することができない。
【先行技術文献】
【特許文献】
【０００７】
【特許文献１】韓国特許出願第１０−２００９−００１７２２９号
【特許文献２】韓国特許出願第１０−２０１０−００１７４３２号
【発明の概要】
【発明が解決しようとする課題】
【０００８】
そこで、本発明は、１回のコーティング方式によって耐摩耗性と耐汚染性を同時に付与することができ、フィルムのラビング時にも耐摩耗性と耐汚染性の特性を持続させることができ、ホコリ除去性および帯電防止特性に優れたコーティング組成物およびコーティングフィルムを提供することを目的とする。
【課題を解決するための手段】
【０００９】
本発明は、ａ）ＵＶ硬化型官能基含有バインダー樹脂；ｂ）フッ素系ＵＶ硬化型官能基含有化合物；ｃ）光開始剤；ｄ）ナノ微粒子；およびｅ）導電性無機粒子を含むことを特徴とするコーティング組成物を提供する。
【００１０】
また、本発明によるコーティング組成物を用いて形成し、ａ）ＵＶ硬化型官能基含有バインダー樹脂；ｂ）フッ素系ＵＶ硬化型官能基含有化合物；ｃ）光開始剤；ｄ）ナノ微粒子；およびｅ）導電性無機粒子を含むことを特徴とするコーティングフィルムを提供する。
【００１１】
また、本発明によるコーティング組成物を基材上にコーティングするステップ；およびコーティングされたコーティング組成物を乾燥および光硬化するステップを含むことを特徴とするコーティングフィルムの製造方法を提供する。
【００１２】
また、本発明によるコーティングフィルムを含むことを特徴とするディスプレイ装置を提供する。
【発明の効果】
【００１３】
本発明によれば、耐摩耗性に優れ、指紋や落書きなどのオイル成分の汚染除去が容易になることによって指紋除去性および耐落書き性のような耐汚染性に優れるだけでなく、特にホコリ除去性に優れたコーティング組成物およびコーティングフィルムが提供される。
【００１４】
また、本発明によるコーティング組成物の１回のコーティング方式によってコーティングフィルムに耐摩耗性と耐汚染性を同時に付与することができ、本発明によるコーティングフィルムのラビング時にも耐摩耗性と耐汚染性の特性を持続させることができる。
【発明を実施するための形態】
【００１５】
以下、本発明をより詳細に説明する。
【００１６】
本発明によるコーティング組成物は、ａ）ＵＶ硬化型官能基含有バインダー樹脂；ｂ）フッ素系ＵＶ硬化型官能基含有化合物；ｃ）光開始剤；ｄ）ナノ微粒子；およびｅ）導電性無機粒子を含む。
【００１７】
前記ａ）ＵＶ硬化型官能基含有バインダー樹脂はコーティングフィルムに耐摩耗性を付与することができる主要成分であり、前記ｂ）フッ素系ＵＶ硬化型官能基含有化合物は指紋跡などのオイル成分による汚染を減少および除去するのに有用な成分である。
【００１８】
前記ａ）ＵＶ硬化型官能基含有バインダー樹脂としては、多官能または単官能のモノマーまたはオリゴマーが含まれる。前記バインダーは、耐摩耗性の向上のために架橋密度が高くなければならないが、コーティングフィルムの硬化収縮によるクラックや付着不良などの問題が伴われるので適切な調節が必要である。
【００１９】
前記ａ）ＵＶ硬化型官能基含有バインダー樹脂に含まれる官能基の種類としては、ＵＶ硬化型であれば特に限定されず、具体的には、アクリレート類、メタクリレート類、ビニル類などを用いることができる。
【００２０】
前記アクリレート類としては、ジペンタエリスリトールヘキサアクリレート、ペンタエリスリトールテトラアクリレート、ペンタエリスリトールトリアクリレート、トリメチレンプロピルトリアクリレート、エチレングリコールジアクリレート、ヘキサンジオールジアクリレート、エチルアクリレート、エチルヘキシルアクリレート、ブチルアクリレート、ヒドロキシエチルアクリレートなどを用いることができる。
【００２１】
前記アクリレートオリゴマーとしてはウレタン変性アクリレートオリゴマー、エポキシアクリレートオリゴマー、エーテルアクリレートオリゴマーなどが好適であり、アクリレート官能基は２〜６個が好適である。この時、オリゴマーの分子量は１，０００〜１０，０００程度が好適である。
【００２２】
前記メタクリレート類としてはトリメチロールプロパントリメタクリレート、エチレングリコールジメタクリレート、ブタンジオールジメタクリレート、ヘキサエチルメタクリレート、ブチルメタクリレートなどが挙げられ、メタクリレート系オリゴマーを用いることができる。
【００２３】
前記ビニル類としては、ジビニルベンゼン、スチレン、パラメチルスチレンなどが挙げられる。
【００２４】
前記ｂ）フッ素系ＵＶ硬化型官能基含有化合物は、指紋除去性を付与する成分であって、指紋跡などのオイル成分による汚染を減少および除去するためにフッ素を含有しているべきであり、これと共にＵＶ硬化型官能基を有しているものであれば、特に限定されない。
【００２５】
具体的には、ペルフルオロ基が含まれたアクリレート、メタクリレート、ビニル類などを用いることができる。この時、前記フッ素系ＵＶ硬化型官能基含有化合物はＵＶ硬化型官能基を１〜６個有することが好ましい。具体的には、前記フッ素系ＵＶ硬化型官能基含有化合物は下記化学式１〜９で示される化合物のうちから選択することができるが、本発明の範囲がこれらだけに限定されるものではなく、ＵＶ硬化型官能基を有し、且つフッ素基を含有する物質であれば適用可能である。
【００２６】
【化１】
2014145089.tif 000002
【化２】
2014145089.tif 000003
【化３】
2014145089.tif 000004
【化４】
2014145089.tif 000005
【００２７】
前記化学式１〜９において、ＸおよびＹは各々独立にＦまたはＣＦ３であり、ＺはＨまたはＣＨ３であり、ａ、ｊおよびｍは各々１〜１６の整数であり、ｃ、ｋおよびｎは各々０〜５の整数であり、ｂ、ｄ、ｅ、ｆおよびｇは各々０〜２００の整数であり、ｈおよびｉは各々０〜１６の整数であり、ＰＦＰＥは下記の構造を有する。
【００２８】
【化５】
2014145089.tif 000006
【００２９】
前記ｂ）フッ素系ＵＶ硬化型官能基含有化合物の含量は、前記ａ）ＵＶ硬化型官能基含有バインダー樹脂１００重量部当たり０．５重量部〜２０重量部が好適である。０．５重量部未満である場合には、耐汚染性の実現が容易ではなく、２０重量部を超過する場合には、耐汚染性がそれ以上向上されず、耐摩耗性が低下する。
【００３０】
前記ｃ）光開始剤は紫外線によって分解可能な開始剤であれば、特に限定されない。具体的な例としては、α−ヒドロキシケトン類のイルガキュア１２７、イルガキュア１８４、ダロキュア１１７３、イルガキュア２９５９、α−アミノケトン類のイルガキュア３６９、イルガキュア３７９、イルガキュア９０７、イルガキュア１３００、ベンジルジメチルケタールのイルガキュア６５１、モノアシルホスフィンのダロキュアＴＰＯなどを用いることができる。前記ｃ）光開始剤の含量は、前記ａ）ＵＶ硬化型官能基含有バインダー樹脂１００重量部当たり１〜２０重量部が好ましい。前記ｃ）光開始剤の含量が１重量部未満である場合には、硬化速度が低く、耐摩耗性の実現が容易ではなく、２０重量部を超過する場合には、架橋密度が低くなって耐摩耗性が低下する。
【００３１】
前記ｄ）ナノ微粒子は、本発明によるコーティング組成物の他の成分と共に混合された状態でフィルムに耐落書き性を付与する成分であって、光学的透明性を保障するために、粒径が０．５〜５０ｎｍであることが好ましく、５〜５０ｎｍであることがより好ましい。
【００３２】
前記ｄ）ナノ微粒子の粒径が０．５ｎｍ未満である場合には耐落書き性が低下し、５０ｎｍを超過する場合には光学的に不透明なコーティング膜が得られる。また、前記ｄ）ナノ微粒子の粒径が０．５ｎｍ以上である場合には優れた耐落書き性を提供することができるが、５ｎｍ以上である場合が０．５ｎｍである場合よりさらに耐落書き性を向上させることができる。
【００３３】
前記ｄ）ナノ微粒子は、シリカ、アルミナ、チタニア、ジルコニアおよびフッ化マグネシウムのうちから選択された物質からなってもよい。
【００３４】
また、前記ａ）ＵＶ硬化型官能基含有バインダー樹脂との相溶性および粒子の分散性を向上させるために前記ｄ）ナノ微粒子を表面処理することができる。
【００３５】
例えば、前記ｄ）ナノ微粒子は、シランカップリング剤、エポキシ化合物、水酸基含有化合物、イソシアネート化合物、その他の分散剤のうちから選択された物質で表面処理することができる。
【００３６】
前記ｄ）ナノ微粒子の含量は、前記ａ）ＵＶ硬化型官能基含有バインダー樹脂１００重量部当たり０．５〜５０重量部が好ましい。前記ｄ）ナノ微粒子の含量が０．５重量部未満である場合には耐落書き性が低下し、５０重量部を超過する場合には耐汚染性が低下する。
【００３７】
前記ｅ）導電性無機粒子は、ホコリ除去性および帯電防止特性を実現するために添加される成分であって、光学的に透明性を保障するために粒径が０．５〜１００ｎｍであることが好ましい。
【００３８】
前記ｅ）導電性無機粒子の粒径が１００ｎｍを超過する場合には光学的に不透明なコーティング膜が得られ、０．５ｎｍ未満である場合にはホコリ除去性および帯電防止特性が低下する。
【００３９】
前記ｅ）導電性無機粒子は、スズがドーピングされた酸化インジウム（Ｔｉｎ−ｄｏｐｅｄ ｉｎｄｉｕｍ ｏｘｉｄｅ、ＩＴＯ）、アンチモンがドーピングされた酸化スズ（Ａｎｔｉｍｏｎｙ−ｄｏｐｅｄ ｔｉｎ ｏｘｉｄｅ、ＡＴＯ）、アンチモンがドーピングされた酸化亜鉛（Ａｎｔｉｍｏｎｙ−ｄｏｐｅｄ ｚｉｎｃ ｏｘｉｄｅ、ＡＺＯ）、酸化スズ（Ｔｉｎ Ｏｘｉｄｅ、ＳｎＯ２）および酸化亜鉛（ｚｉｎｃ ｏｘｉｄｅ、ＺｎＯ２）のうちから選択された導電性酸化金属フィラーを用いて形成することができる。
【００４０】
また、前記ａ）ＵＶ硬化型官能基含有バインダー樹脂との相溶性および粒子の分散性を向上させるために前記ｅ）導電性無機粒子を表面処理することができる。
【００４１】
例えば、前記ｅ）導電性無機粒子は、シランカップリング剤、エポキシ化合物、水酸基含有化合物、イソシアネート化合物、その他の分散剤のうちから選択された物質で表面処理することができる。
【００４２】
前記ｅ）導電性無機粒子の含量は、前記ａ）ＵＶ硬化型官能基含有バインダー樹脂１００重量部当たり０．５超過〜５０以下重量部が好ましい。０．５重量部以下である場合にはホコリ除去性の実現が容易ではなく、５０重量部を超過する場合には耐汚染性が低下する。
【００４３】
本発明によるコーティング組成物は、前述した成分以外にコーティング性のために溶剤をさらに含むことができる。溶剤の種類や含量は特に限定されないが、コーティング性のために、前記ａ）ＵＶ硬化型官能基含有バインダー樹脂１００重量部を基準に、１０〜１０００重量部の溶剤を用いることが好ましい。
【００４４】
前記溶剤としてはアルコール、アルカン、エーテル、シクロアルカンやその他に芳香族有機溶剤などが使用可能であり、具体的には、メタノール、エタノール、イソプロピルアルコール、ブタノール、エチレングリコール、ジアセトンアルコール、２−エトキシエタノール、２−メトキシエタノール、２−ブトキシエタノール、プロピレングリコールモノメチルエーテル、ヘキサン、ヘプタン、シクロヘキサン、アセチルアセトン、ジメチルケトン、メチルエチルケトン、メチルイソブチルケトン、トルエン、ベンゼン、キシレン、メチルアセテート、エチルアセテート、ブチルアセテート、ジメチルホルムアミド、テトラヒドロフランなどを用いることができるが、本発明の範囲がこれらの例だけに限定されるものではない。
【００４５】
本発明によるコーティング組成物は基材上にコーティングされてもよい。前記基材は特に限定されないが、プラスチックフィルムを用いることができる。前記フィルムの種類としてはポリエステル、トリアセチルセルロース、オレフィン共重合体、ポリメチルメタクリレートなどが挙げられる。
【００４６】
前記コーティング組成物は通常的に知られたコーティング方法により基材上にコーティングすることができ、その種類としては２ロールリバースコーティング、３ロールリバースコーティング、グラビアコーティング、マイクログラビアコーティング、ダイコーティング、カーテンコーティング、バーコーティング、ディップコーティング、フローコーティングなどが挙げられる。
【００４７】
前記方法によってコーティングされたフィルムは、乾燥後、紫外線照射量０．０５〜２Ｊ／ｃｍ２で硬化させることが好ましく、特に窒素雰囲気下で硬化する場合に表面硬化度が上昇して指紋除去性が向上される。
【００４８】
前記コーティング組成物のコーティング厚さは０．５〜３００μｍであることが好ましく、１０〜３００μｍであることがより好ましい。コーティング厚さが厚いほど耐摩耗性は向上するが、硬化収縮によるフィルムの曲がり現象やクラックなどが発生し得る。
【００４９】
一方、本発明によるコーティングフィルムは、本発明によるコーティング組成物を用いて形成し、ａ）ＵＶ硬化型官能基含有バインダー樹脂；ｂ）フッ素系ＵＶ硬化型官能基含有化合物；ｃ）光開始剤；ｄ）ナノ微粒子；およびｅ）導電性無機粒子を含むことができる。前述した実施状態で説明した内容が全て適用されることは勿論である。
【００５０】
本発明によるコーティング組成物によって形成したコーティングフィルムは耐摩耗性に優れ、指紋や落書きなどのオイル成分の汚染除去が容易であることによって指紋除去性および耐落書き性のような耐汚染性に優れるだけでなく、特にホコリ除去性に優れる。
【００５１】
本発明によるコーティングフィルムの厚さは０．５〜３０μｍであることが好ましく、１０〜３０μｍであることがより好ましい。
【００５２】
また、本発明によるコーティングフィルムの少なくとも一面に基材が備えられてもよい。
【００５３】
本発明によるコーティングフィルムは耐摩耗性と耐汚染性が同時に要求される用途であれば、特に制限されることなく適用することができ、例えば、ディスプレイ装置に適用することができる。前記コーティングフィルムはディスプレイ装置などの対象装置の部品に直接コーティングして形成することもでき、基材上に形成した後に基材と共に対象装置に適用することもできる。本発明によるコーティングフィルムは液晶ディスプレイ、有機発光ディスプレイ（ＯＬＥＤ）、プラズマディスプレイパネル（ＰＤＰ）に適用することができるが、本発明の範囲がこれらの例だけに限定されるものではない。
【００５４】
一方、本発明によるコーティングフィルムの製造方法は、本発明によるコーティング組成物を基材上にコーティングするステップ；およびコーティングされたコーティング組成物を乾燥および光硬化するステップを含むことができる。前述した実施状態で説明した内容が全て適用されることは勿論である。
【００５５】
一方、本発明によるディスプレイ装置は、液晶ディスプレイ（ＬＣＤ）、有機発光ディスプレイ（ＯＬＥＤ）、およびプラズマディスプレイパネル（ＰＤＰ）のうちから選択されたいずれか１つのディスプレイ素子と；本発明によるコーティングフィルムとを含むことができる。
【００５６】
ここで、コーティング組成物を基材にコーティングして形成したコーティングフィルムは前記ディスプレイ素子に付着することもでき、コーティング組成物をディスプレイ素子に直接コーティングすることもできる。
【００５７】
具体的に説明すれば、コーティング組成物を基材にコーティングして形成したコーティングフィルムは、耐汚染性と耐摩耗性を付与するために携帯電話ウィンドウやノートパソコンのようなディスプレイに自由に付着・脱着する用途として使用してもよく、偏光板やＰＤＰフィルタなどの各種ディスプレイ装置に合着して使用してもよい。
【００５８】
本発明によるディスプレイ装置としては、ディスプレイ素子を含むＴＶ、コンピュータ用モニター、ノートパソコン、携帯電話などを例に挙げることができるが、これらに限定されるものではない。
【００５９】
具体的に説明すれば、前記ＴＶ、コンピュータ用モニターおよび携帯電話は、ディスプレイ素子；前記ディスプレイ素子の表面に備えられた本発明によるコーティングフィルムを含むことができる。また、前記ディスプレイ素子はＴＶ、コンピュータ用モニターおよび携帯電話の外観を形成する本体ケースによって支持されてもよい。
【００６０】
前記ノートパソコンは、コンピュータ本体；および前記コンピュータ本体に回動可能に結合されるディスプレイ本体を含み、前記ディスプレイ本体は、画像を形成するディスプレイ素子および前記ディスプレイ素子の表面に備えられた本発明によるコーティングフィルムを含むことができる。前記ディスプレイ素子は前記ディスプレイ本体の外観を形成する本体ケースによって支持されてもよい。
【実施例】
【００６１】
以下、本発明の理解を助けるために下記に実施例を記述するが、本発明の範囲が下記実施例の記載によって限定されるものではない。
【００６２】
本実施例においては、後述するようにコーティング組成物およびコーティングフィルムを製造した後、耐摩耗性、指紋除去性、耐落書き性、および表面エネルギの物性を下記のように評価した。
【００６３】
コーティングフィルムの耐摩耗性は、鉛筆硬度で、５００ｇ荷重において評価した。
【００６４】
コーティングフィルムの指紋除去性は次のように評価した。人工指紋液を製造し、ゴム印に指紋液をつけた。次に、前記ゴム印をコーティングフィルムの表面に押して１０分間乾燥させた。次に、ガーゼタオルで前記コーティングフィルムから指紋を除去し、残った程度を肉眼で評価した。この時、用いた人工指紋液はＪＩＳ Ｋ ２２４６によって準備した。
【００６５】
コーティングフィルムの耐落書き性は油性ペンで５ｃｍ程度の線を２本引いた後、極細糸のホコリのない布で拭き、ペン跡が残っているか否かを肉眼で確認した。これを、ペン跡が残る時まで繰り返して行い、その回数を記録した。
【００６６】
表面エネルギは、Ｋｒｕｓｓ社の表面エネルギ測定機ＤＳＡ １００で、水とジヨードメタンの接触角を測定して表面エネルギを評価した。
【００６７】
(実施例１)
ジペンタエリスリトールヘキサアクリレート１００ｇ、化学式１の構造において、Ｘ＝Ｆ、Ｙ＝Ｆ、Ｚ＝Ｈ、ｈ＝６、ｉ＝１であり、他の成分はないペルフルオロ基含有単官能アクリレートを１０ｇ、光開始剤イルガキュア１８４を５ｇ、表面にメタクリロキシプロピルトリメトキシシランで表面処理された粒径２０ｎｍのシリカ粒子１０ｇ、アンチモンがドーピングされた酸化亜鉛（Ａｎｔｉｍｏｎｙ ｄｏｐｅｄ ｚｉｎｃ ｏｘｉｄｅ、ＡＺＯ、Ｎｉｓｓａｎ社製の粒径サイズ約２０ｎｍ）１０ｇを、メチルエチルケトン１００ｇで配合した後、十分に混合されるようにコーティング液を攪拌器で１時間程度攪拌した。前記の方法により製造されたコーティング液は、トリアセチルセルロースフィルム上に、硬化厚さが１０μｍになるように２ロールリバースコーティングを施した。コーティングされたフィルムは、６０℃オーブンで２分間乾燥した後、中圧水銀ランプでＵＶエネルギが１Ｊ／ｃｍ２になるように照射して、指紋除去性を有する耐摩耗コーティングフィルムを製造した。
【００６８】
(実施例２)
実施例１で用いたアンチモンがドーピングされた酸化亜鉛（Ａｎｔｉｍｏｎｙ ｄｏｐｅｄ ｚｉｎｃ ｏｘｉｄｅ、ＡＺＯ、Ｎｉｓｓａｎ社製の粒径サイズ約２０ｎｍ）２０ｇを用いたことを除いては、実施例１と同一にした。
【００６９】
(実施例３)
アンチモンがドーピングされた酸化亜鉛（Ａｎｔｉｍｏｎｙ ｄｏｐｅｄ ｚｉｎｃ ｏｘｉｄｅ）の代わりに、酸化スズ（Ｔｉｎ ｏｘｉｄｅ、Ｎｉｓｓａｎ社製の粒径サイズ約２０ｎｍ）２０ｇを用いたことを除いては、実施例１と同一にした。
【００７０】
(実施例４)
アンチモンがドーピングされた酸化亜鉛（Ａｎｔｉｍｏｎｙ ｄｏｐｅｄ ｚｉｎｃ ｏｘｉｄｅ）の代わりに、スズがドーピングされた酸化インジウム（ｔｉｎ−ｄｏｐｅｄ ｉｎｄｉｕｍ ｏｘｉｄｅ、ＩＴＯ、ＡＭＰ社製の粒径サイズ約１００ｎｍ）２０ｇを用いたことを除いては、実施例１と同一にした。
【００７１】
(比較例１)
実施例１で用いたアンチモンがドーピングされた酸化亜鉛（Ａｎｔｉｍｏｎｙ ｄｏｐｅｄ ｚｉｎｃ ｏｘｉｄｅ、ＡＺＯ）を用いないことを除いては、実施例１と同一にした。
【００７２】
(比較例２)
実施例１で用いたアンチモンがドーピングされた酸化亜鉛（Ａｎｔｉｍｏｎｙ ｄｏｐｅｄ ｚｉｎｃ ｏｘｉｄｅ、ＡＺＯ）１００ｇを用いたことを除いては、実施例１と同一にした。
【００７３】
(比較例３)
シリカを用いないことを除いては、実施例１と同一にした。
【００７４】
(比較例４)
実施例１で用いたアンチモンがドーピングされた酸化亜鉛（Ａｎｔｉｍｏｎｙ ｄｏｐｅｄ ｚｉｎｃ ｏｘｉｄｅ、ＡＺＯ）約０．５ｇを用いたことを除いては、実施例１と同一にした。
【００７５】
前記の方法によって準備したフィルムで表面抵抗、鉛筆硬度、指紋除去性、表面エネルギ、耐落書き性を評価して表１に示す。
【００７６】
【表１】
2014145089.tif 000007
【００７７】
前記表１に示すように、ナノ微粒子と導電性無機粒子を全て含むものが耐スクラッチ性および帯電防止特性に有利であることが分かった（実施例１〜４、比較例１、および比較例３を参照）。
【００７８】
また、導電性無機粒子を含む場合にも、導電性無機粒子が過度に含まれると（比較例２の場合）、耐スクラッチ性が多少低下し、耐汚染性が弱化する問題点があり、導電性無機粒子を含まないか（比較例１の場合）、過小に含む場合（比較例４の場合）には、帯電防止特性が良好ではないことを確認することができた。